(57)【要約】【課題】  温水やエチレングリコールやプロピレングリコール等の多価アルコールを不凍液として含む水溶液との接触下において良好な耐久性と、強度、耐熱性を兼ね備えたポリアミド樹脂組成物を提供する。【解決手段】  （ａ）と（ｂ）の合計を１００重量％として、（ａ）粘度数が１２０〜２００ｍｌ／ｇかつアミノ末端基量が１．０〜５．０×１０−５ｍｏｌ／ｇであるポリアミド６１０樹脂および／またはポリアミド６１２樹脂５０〜９５重量％、（ｂ）数平均繊維長が０．２〜１．０ｍｍのガラス繊維５〜５０重量％を配合してなる（ｃ）ポリアミド樹脂組成物であって、流動直角方向の１３０℃引張強度が４３ＭＰａ以上であり、かつ１３０℃、７５０時間の条件でロングライフクーラント（ＬＬＣ）５０％水溶液にて処理した後の流動直角方向の引張強度が５５ＭＰａ以上であるポリアミド樹脂組成物。【選択図】なし【特許請求の範囲】
【請求項１】
（ａ）と（ｂ）の合計を１００重量％として、（ａ）粘度数が１２０〜２００ｍｌ／ｇかつアミノ末端基量が１．０〜５．０×１０−５ｍｏｌ／ｇであるポリアミド６１０樹脂および／またはポリアミド６１２樹脂５０〜９５重量％、（ｂ）数平均繊維長が０．２〜１．０ｍｍのガラス繊維５〜５０重量％を配合してなる（ｃ）ポリアミド樹脂組成物であって、（ｃ）ポリアミド樹脂組成物からなる成形品の流動直角方向の１３０℃引張強度が４３ＭＰａ以上であり、かつ（ｃ）ポリアミド樹脂組成物からなる成形品を１３０℃、７５０時間の条件でロングライフクーラント（ＬＬＣ）５０％水溶液にて処理した後の流動直角方向の引張強度が５５ＭＰａ以上であるポリアミド樹脂組成物。
【請求項２】
（ａ）と（ｂ）の合計を１００重量部として、（ｃ）シラン系カップリング剤０．１〜１．０重量部を配合してなる請求項１記載のポリアミド樹脂組成物。
【請求項３】
前記（ａ）ポリアミド６１０樹脂および／またはポリアミド６１２樹脂の粘度数が１５０〜１７０ｍｌ／ｇであることを特徴とする請求項１または２記載のポリアミド樹脂組成物。
【請求項４】
前記（ａ）ポリアミド６１０樹脂および／またはポリアミド６１２樹脂が、ポリアミド６１０樹脂である請求項１〜３いずれかに記載のポリアミド樹脂組成物。
【請求項５】
（ｂ）溶融混練後のガラス繊維が、重量平均繊維長／数平均繊維長の比率が１．７以下であることを特徴とする請求項１〜４いずれかに記載のポリアミド樹脂組成物。
【請求項６】
請求項１〜５いずれかに記載のポリアミド樹脂組成物を成形してなる成形品。
【発明の詳細な説明】
【技術分野】
【０００１】
本発明はポリアミド６１０樹脂またはポリアミド６１２樹脂、とガラス繊維からなるポリアミド樹脂組成物であって、特にポリアミド樹脂について、粘度数、アミノ末端基量を規定することで、エチレングリコールまたはプロピレングリコール等の多価アルコールを不凍液として含む水溶液（以下「不凍液」と称す。）との高温接触下において良好な耐久性を得られる技術に関する。
【背景技術】
【０００２】
ポリアミド樹脂は、引張、曲げ等の強度、弾性率などの機械的性質に優れ、しかも耐熱性、耐薬品性が良好で精密機械部品、構造材料などの多くの分野で利用されている。自動車分野や建築、土木分野では軽量化、組み立て合理化等から、金属部品を樹脂化することが進んでいる。中でもガラス繊維強化ポリアミド６６樹脂に代表されるポリアミド樹脂は耐熱性、耐油性、強靱性に優れた特徴を有し、床暖房を行うフロアーヒーティングシステムや寒冷地での路面の凍結を防止するロードヒーティングシステム等のいわゆる「ヒートシステム法」に用いられるパイプ状配管に代表される不凍液と接触する部品の素材として注目され、相当の使用実績がある。しかしながら、従来のガラス繊維強化ポリアミド６６樹脂は、高温雰囲気下での不凍液との長時間接触後、強度が低下する傾向があり、さらなる性能向上が望まれていた。この解決を目的としてポリアミド６６よりもアミド基濃度の低いポリアミド６１０、ポリアミド６１２等の長鎖脂肪族ポリアミドをそのまま、あるいはポリアミド６６とブレンドした組成物を用いる方法（例えば、特許文献１など）が開示されている。しかしながら、これらの方法は耐不凍液性が向上するものの、耐熱性がポリアミド６６よりも劣るという欠点がある。
【０００３】
また、ポリアミド６６の物性を補完するために、耐熱性、耐不凍液性、成形性に優れる反面、靭性や成形加工性などに問題を有するポリフェニレンスルファイド樹脂（以下ＰＰＳ樹脂と略す）とを組み合わせた樹脂組成物および成形体（例えば、特許文献２など）が従来から提案されている。
【０００４】
しかしながら、これらの方法では確かにポリアミド樹脂単体に比較し、吸水時の耐熱性は向上するものの、脆く割れやすいなどの欠点があるため、耐不凍液性が必要な部材に用いる場合には十分とはいえず、良好な靭性と低吸水性および耐熱性を兼ね備えたポリアミド樹脂が求められている。
【特許文献１】特公平３−２３９２号公報（特許請求の範囲）
【特許文献２】特開平５−２４８２３７号公報（特許請求の範囲）
【発明の開示】
【発明が解決しようとする課題】
【０００５】
本発明は、機械的強度および靭性、耐熱性を有し、かつ長時間に亘る不凍液との接触による機械的性質の低下をできるたけ抑制したポリアミド樹脂組成物を提供することを目的とする。
【課題を解決するための手段】
【０００６】
そこで本発明者らは上記の課題を解決すべく鋭意検討した結果、低吸水性に優れたポリアミド６１０樹脂またはポリアミド６１２樹脂とガラス繊維からなるポリアミド樹脂組成物において、特にポリアミド樹脂について、粘度数、アミノ末端基量を規定することで、ポリアミドとガラスの密着性の向上、ガラスの残存繊維長を維持することが可能となり、上記課題が解決されることを見出し本発明に到達した。
【０００７】
本発明は、以下のとおりである。
１．（ａ）と（ｂ）の合計を１００重量％として、（ａ）粘度数が１２０〜２００ｍｌ／ｇかつアミノ末端基量が１．０〜５．０×１０−５ｍｏｌ／ｇであるポリアミド６１０樹脂および／またはポリアミド６１２樹脂５０〜９５重量％、（ｂ）数平均繊維長が０．２〜１．０ｍｍのガラス繊維５〜５０重量％を配合してなる（ｃ）ポリアミド樹脂組成物であって、（ｃ）ポリアミド樹脂組成物からなる成形品の流動直角方向の１３０℃引張強度が４３ＭＰａ以上であり、かつ（ｃ）ポリアミド樹脂組成物からなる成形品を１３０℃、７５０時間の条件でロングライフクーラント（ＬＬＣ）５０％水溶液にて処理した後の流動直角方向の引張強度が５５ＭＰａ以上であるポリアミド樹脂組成物。
２．（ａ）と（ｂ）の合計を１００重量部として、（ｃ）シラン系カップリング剤０．１〜１．０重量部を配合してなる１記載のポリアミド樹脂組成物。
３．前記（ａ）ポリアミド６１０樹脂および／またはポリアミド６１２樹脂の粘度数が１５０〜１７０ｍｌ／ｇであることを特徴とする１または２記載のポリアミド樹脂組成物。
４．前記（ａ）ポリアミド６１０樹脂および／またはポリアミド６１２樹脂が、ポリアミド６１０樹脂である１〜３いずれかに記載のポリアミド樹脂組成物。
５．（ｂ）溶融混練後のガラス繊維が、重量平均繊維長／数平均繊維長の比率が１．７以下であることを特徴とする１〜４いずれかに記載のポリアミド樹脂組成物。
６．１〜５いずれかに記載のポリアミド樹脂組成物を成形してなる成形品。
【発明の効果】
【０００８】
本発明のポリアミド樹脂組成物は、ポリアミド６１０樹脂またはポリアミド６１２樹脂と、ガラス繊維からなり、特にポリアミド樹脂について、粘度数、アミノ末端基量を規定することで、ポリアミド樹脂とガラス繊維の密着性の向上、ガラス繊維の残存繊維長を維持することが可能となり、温水やエチレングリコールやプロピレングリコール等の多価アルコールを不凍液として含む水溶液（以下「不凍液」と称す。）と長期間の接触下においても、良好な耐久性、強度を有する。従って、特にフロアーヒーティングシステムやロードヒーティングシステムに代表される温水循環装置の管路として用いられるパイプとして好適に使用できる。
【発明を実施するための最良の形態】
【０００９】
以下、本発明の実施の形態を説明する。
【００１０】
本発明で用いられる（ａ）ポリアミド樹脂は、ジアミンとしてヘキサメチレンジアミン、ジカルボン酸としてセバシン酸及びドデカン二酸を主たる原料としたポリアミド６１０樹脂および／またはポリアミド６１２樹脂である。高温特性の観点からポリアミド６１０樹脂であることがより好ましい。
【００１１】
本発明において用いるポリアミド６１０樹脂及びポリアミド６１２樹脂は粘度数が１２０〜２００ｍｌ／ｇであることが必要とされ、好ましくは１５０〜１７０ｍｌ／ｇのものである。１２０ｍｌ／ｇ未満では機械強度が低下し、２００ｍｌ／ｇを超えると成形の加工性が著しく低下するためである。
【００１２】
また、本発明において用いるポリアミド６１０樹脂及びポリアミド６１２樹脂のアミノ末端基量が１．０〜５．０×１０−５ｍｏｌ／ｇであることが必要である。１．０×１０−５ｍｏｌ／ｇ未満では、ポリアミドとガラス繊維の密着性が低下し、５．０×１０−５ｍｏｌ／ｇを超えると十分な重合度が得られず、機械強度が低下するため好ましくない。
【００１３】
ポリアミド樹脂の割合は本発明のポリアミド樹脂組成物１００重量％に対して、５０〜９５重量％であることが必要とされる。５０重量％未満では成形加工時の表面外観が悪化する問題があり、また９５重量％を超えると十分な機械強度得られないためである。
【００１４】
本発明で用いられる（ａ）ポリアミド６１０樹脂、ポリアミド６１２樹脂には、長期耐熱性を向上させるために銅化合物が好ましく用いられる。銅化合物の具体的な例としては、塩化第一銅、塩化第二銅、臭化第一銅、臭化第二銅、ヨウ化第一銅、ヨウ化第二銅、硫酸第二銅、硝酸第二銅、リン酸銅、酢酸第一銅、酢酸第二銅、サリチル酸第二銅、ステアリン酸第二銅、安息香酸第二銅および前記無機ハロゲン化銅とキシリレンジアミン、２−メルカプトベンズイミダゾール、ベンズイミダゾールなどの銅化合物などが挙げられる。なかでも１価のハロゲン化銅化合物が好ましく、酢酸第１銅、ヨウ化第１銅などを特に好適な銅化合物として例示できる。銅化合物の添加量は、通常ポリアミド樹脂１００重量％に対して０．０１〜２重量％であることが好ましく、さらに０．０１５〜１重量％の範囲であることが好ましい。添加量が多すぎると溶融成形時に金属銅の遊離が起こり、着色により製品の価値を減ずることになる。本発明では銅化合物と併用する形でハロゲン化アルカリを添加することも可能である。このハロゲン化アルカリ化合物の例としては、塩化リチウム、臭化リチウム、ヨウ化リチウム、塩化カリウム、臭化カリウム、ヨウ化カリウム、臭化ナトリウムおよびヨウ化ナトリウムを挙げることができ、ヨウ化カリウム、ヨウ化ナトリウムが特に好ましい。
【００１５】
本発明で用いられる（ｂ）ガラス繊維の種類は、一般に樹脂の強化用に用いるものなら特に限定はなく、例えば長繊維タイプや短繊維タイプのチョップドストランド、ミルドファイバーなどから選択して用いることができる。また、上記の充填材は２種以上を併用して使用することもできる。長さの制限は無いが０．１〜６．０ｍｍのチョップドストランドが好ましく、繊維径は５〜２０μｍのものが好ましい。
【００１６】
また、公知のカップリング剤（例えば、シラン系カップリング剤、チタネート系カップリング剤など）、その他の表面処理剤を用いて表面処理することで、より優れた機械的強度、耐不凍液性を得ることが出来る。ポリアミドとガラス繊維を溶融混練する際に、作業性を向上させる意図で、ガラス繊維はエチレン／酢酸ビニル共重合体などの熱可塑性樹脂、エポキシ樹脂などの熱硬化性樹脂で被膜あるいは集束されていてもよい。
【００１７】
本発明においてガラス繊維の割合は本発明のポリアミド樹脂組成物１００重量％に対して、５〜５０重量％であることが必要とされる。５重量％未満では十分な機械強度得られない問題があり、５０重量％を超えると成形加工時の表面外観が悪化するためである。
【００１８】
また、ガラス繊維の数平均繊維長は、ポリアミド樹脂と溶融混練しペレタイズした後で０．２〜１．０ｍｍであることが必要とされる。０．２ｍｍ未満では十分な機械強度が得られず、１．０ｍｍ超えると成形加工時の流動性や表面外観が悪化するためである。
【００１９】
また、ガラス繊維の重量平均繊維長（Ｌｗ）／数平均繊維長（Ｌｎ）の値は、ナイロン樹脂と溶融混練しペレタイズした後で１．７以下であることが好ましい。ここで示す数平均繊維長、重量平均繊維長とは本発明で得られたポリアミド樹脂組成物を電気炉にて灰化させ、灰分を光学顕微鏡観察し、ガラス繊維２０００本の長さを測定し、それぞれ式（１）、（２）に示す計算式にて算出した値である。
Ｌｎ（数平均繊維長）＝ΣＬｉ／ｎ・・。・・・・・・・（１）
Ｌｗ（重量平均繊維長）＝ΣＬｉ２／ΣＬｉ・・・・・・（２）
【００２０】
ここで、Ｌｉとはガラス繊維１本の繊維長であり、ｎとはガラス繊維の測定個数である。Ｌｗ／Ｌｎが大きいことは繊維長分布がブロードで、長いガラス繊維が多いことを意味する。このＬｗ／Ｌｎの値が１．７を超えると成形加工時の流動性や表面外観が悪化するため好ましくない。
【００２１】
ポリアミド６１０樹脂および／またはポリアミド６１２樹脂とガラス繊維を溶融混練して得られたポリアミド樹脂組成物の流動直角方向の１３０℃引張強度は４３ＭＰａ以上であることが必要である。流動直角方向とは、成形時加工時において溶融した樹脂の流れ方向に対する直角方向のことである。樹脂の流れ方向では、ガラス繊維の補強効果が高く、高い機械強度を得やすい。一方、流動直角方向では、ガラス繊維の補強効果が小さい。複雑な形状の成形品は、樹脂の流動方向が多方向になることから、成形品の箇所によっては、ガラス繊維の補強効果が得られていない場合がある。従って、流動直角方向の強度が高いこということは、非常に重要な特性である。流動直角方向の１３０℃引張強度が４３ＭＰａ未満であると、耐熱性が不足し、温水循環装置とした時の製品寿命が短くなる問題がある。
【００２２】
本発明のポリアミド樹脂組成物は１３０℃、７５０時間の条件でロングライフクーラント（ＬＬＣ）５０％水溶液にて処理した後の流動直角方向の引張強度が５５ＭＰａ以上であることが必要である。５５ＭＰａ未満であると、耐不凍液性が不足し、温水循環装置とした時の製品寿命が短くなる問題がある。
【００２３】
本発明において、ポリアミド樹脂とその他充填材との密着性を向上させるためにシラン系カップリング剤を使用してもよい。シラン系カップリング剤であれば、特に限定されるものではないが、東レ・ダウコーティング製シラン系カップリング剤“ＳＨ６０２６”を好適に使用できる。
【００２４】
シラン系カップリング剤の割合は本発明のポリアミド樹脂組成物１００重量％に対して０．１〜１．０重量％を含むことが好ましい。０．１％未満では十分な補強効果が得られず、１．０％を超えると成形加工時にガスが発生し表面外観が悪化するため好ましくない。
【００２５】
本発明における組成物中には本発明の効果を損なわない範囲で他の成分、例えば酸化防止剤や耐熱安定剤（ヒンダードフェノール系、ヒドロキノン系、ホスファイト系およびこれらの置換体等）、耐候剤（レゾルシノール系、サリシレート系、ベンゾトリアゾール系、ベンゾフェノン系、ヒンダードアミン系等）、離型剤および滑剤（モンタン酸およびその金属塩、そのエステル、そのハーフエステル、ステアリルアルコール、ステアラミド、各種ビスアミド、ビス尿素およびポリエチレンワックス等）、顔料（硫化カドミウム、フタロシアニン、カーボンブラック等）、染料（ニグロシン等）、結晶核剤（タルク、シリカ、カオリン、クレー等）、可塑剤（ｐ−オキシ安息香酸オクチル、Ｎ−ブチルベンゼンスルホンアミド等）、帯電防止剤（アルキルサルフェート型アニオン系帯電防止剤、ポリオキシエチレンソルビタンモノステアレートのような非イオン系帯電防止剤、ベタイン系両性帯電防止剤等）、難燃剤（例えば、赤燐、メラミンシアヌレート、水酸化マグネシウム、水酸化アルミニウム等の水酸化物、ポリリン酸アンモニウム、臭素化ポリスチレン、臭素化ポリフェニレンエーテル、臭素化ポリカーボネート、臭素化エポキシ樹脂あるいはこれらの臭素系難燃剤と三酸化アンチモンとの組み合わせ等）、他の重合体を添加することができる。
【００２６】
本発明のポリアミド樹脂組成物を得る方法としては、溶融混練において、たとえば２軸押出機で溶融混練する場合にメインフィーダーからポリアミド６１０樹脂またはポリアミド６１２樹脂を供給し、ガラス繊維を押出機のサイドフィーダーから供給する方法が挙げられる。
【００２７】
温水循環装置とは不凍液を３０℃〜６０℃に調整し、パイプを通して循環させる装置のことをいう。本発明の温水循環装置は熱源により加熱される熱交換器と温水を貯溜する貯溜タンクと温水を強制循環させる循環ポンプからなり、それぞれがパイプにより接続されることにより、温水を循環させ、これにより、床下や道路下を一定の温度に保つことができる。
【００２８】
また、例えば、フロアーテーチィングやロードヒーティング等の温水循環装置の管路には、温水もしくはエチレングリコールなどの多価アルコールを含む水溶液を循環させるものであるが、本発明の温水循環装置は、３０℃〜１２０℃に調整された多価アルコールを含む水溶液、または３０℃〜９０℃に調整された水が通されていることが好ましい。多価アルコールを含む水溶液は、不凍液としての効果を有するため寒冷地で使用する温水循環装置として好適に使用できる。
【００２９】
このような多価アルコールとしては、エチレングリコール、プロピレングリコール、１，３−プロパンジオール、１，３−ブタンジオール、１，５−ペンタンジオール、へキシレングリコール、ジエチレングリコール、トリエチレングリコール、ジプロピレングリコール、ポリエチレングリコール、ポリプロピレングリコール、グリセリン等があげられ、いずれも効果が認められる、エチレングリコールやプロピレングリコールが好適に使用できる。
【実施例】
【００３０】
以下、実施例を挙げて本発明を詳細に説明するが、本発明の骨子は以下の実施例にのみ限定されるものではない。
【００３１】
（１）粘度数
ポリアミド樹脂について、ＩＳＯ３０７に準拠し、９６％濃硫酸溶液を用いて測定した。
【００３２】
（２）ガラス繊維の平均繊維長
本発明で得られたポリアミド樹脂組成物を電気炉にて灰化させ、灰分を光学顕微鏡観察し、ガラス繊維２０００本の長さを測定し算出した。
【００３３】
（３）アミノ末端基量
被測定物０．５ｇを精秤し、フェノール・エタノール混合溶媒（８３．５：１６．５、体積比）２５ｃｃに溶解後、０．０２Ｎ塩酸水溶液を用いて滴定した。
【００３４】
（４）流動直角方向の引張特性
以下の方法に従って測定した。
試験片：射出成形にて得られた８０×８０×３ｍｍの角板を、ＡＳＴＭ：Ｄ６３８タイプＩの１／２サイズ（全長：８０ｍｍ、平行部長さ：３０ｍｍ、平行部幅：５ｍｍ、厚み３ｍｍ）に切削加工することで流動直角方向の試験片を得た。
測定機器：インストロンジャパン株式会社製  万能試験機５５８１
試験条件：引張速度２ｍｍ／ｓｅｃ、チャック間距離５０ｍｍ
試験雰囲気：気温２３℃および１３０℃、湿度５０％
【００３５】
（５）耐不凍液性
ロングライフクーラント（ＬＬＣ）５０％水溶液中で（４）の試験と同様の試験片を１３０℃／７５０時間処理した後の引張強度を測定し、耐不凍液性の目安とした。
【００３６】
（６）高温時引張りクリープラプチャ
試験機にて、（４）の試験と同様の試験片を用いて、１３０℃雰囲気下にて試験片が１００ｈｒで破断する応力を評価した。
【００３７】
（７）成形品表面外観
日精樹脂工業射出成形機ＰＳ６０Ｅ９ＡＳＥを用いて、樹脂溶融温度を２７０℃、金型温度８０℃にて８０×８０×３ｍｍの角板を射出成形し、表面外観を目視観察した。
【００３８】
実施例および比較例で使用したナイロン樹脂、ガラス繊維、シラン系カップリング剤は以下のとおりである。
【００３９】
＜ポリアミド樹脂＞
（Ｎ６１０−ａ）：融点２１５℃、相対粘度１７０ｍｌ／ｇ、アミノ末端基量
３．０×１０−５ｍｇ／ｇのポリアミド６１０樹脂。
（Ｎ６１０−ｂ１）：融点２１５℃、相対粘度１００ｍｌ／ｇ、アミノ末端基量
３．０×１０−５ｍｇ／ｇのポリアミド６１０樹脂。
（Ｎ６１０−ｂ２）：融点２１５℃、相対粘度２５０ｍｌ／ｇ、アミノ末端基量
３．０×１０−５ｍｇ／ｇのポリアミド６１０樹脂。
（Ｎ６１０−ｃ１）：融点２１５℃、相対粘度１７０ｍｌ／ｇ、アミノ末端基量
０．１×１０−５ｍｇ／ｇのポリアミド６１０樹脂。
（Ｎ６１０−ｃ２）：融点２１５℃、相対粘度１７０ｍｌ／ｇ、アミノ末端基量
６．０×１０−５ｍｇ／ｇのポリアミド６１０樹脂。
（Ｎ６１２）：融点２１０℃、相対粘度１７０ｍｌ／ｇ、アミノ末端基量
３．０×１０−５ｍｇ／ｇのポリアミド６１２樹脂。
（Ｎ６６）：融点２６５℃、相対粘度１７０ｍｌ／ｇ、アミノ末端基量
３．０×１０−５ｍｇ／ｇのポリアミド６６樹脂。
【００４０】
＜ガラス繊維＞
（ガラス繊維）：日本電気硝子株式会社製“Ｔ２９２Ｈ”
＜シラン系カップリング剤＞
（シラン系カップリング剤）：東レ・ダウコーティング株式会社製“ＳＨ６０２６”。
【００４１】
実施例１〜７、比較例１〜５
以下に示す各材料を表１に示す割合で、東芝機械株式会社社製二軸押出機ＴＥＭ−５８を用いて、上流側の供給口からポリアミド樹脂を供給し、下流側の供給口からガラス繊維を供給し、樹脂溶融温度を２７０℃、スクリュー回転を２００ｒｐｍにて溶融混練後ペレット化した。得られたペレットを８０℃、１２時間の条件で真空乾燥した。乾燥したペレットを用いて、日精樹脂工業射出成形機ＰＳ６０Ｅ９ＡＳＥで、シリンダ温度を２７０℃、金型温度を８０℃にて３０×３０×３ｍｍの角板を成形し、該角板を切削加工することで流動直角方向のＡＳＴＭ法準拠の試験片を得た。その試験片にて引張特性、１３０℃引張クリープラプチャ、耐不凍液性評価を行った。評価結果は表１に示すとおりであった。
【００４２】
【表１】
2008222920.tif 000002
【００４３】
実施例１〜５および比較例１〜７との比較より明らかなとおり、ポリアミド６１０およびポリアミド６１２とガラス繊維とシラン系カップリング剤からなるポリアミド樹脂で、特にポリアミドについて、特定の粘度数、アミノ末端基量のものを使用することで、機械強度、耐熱性の優れた特性と良好な耐不凍液性を兼ね備えたものが得られることがわかる。